(57)【要約】【課題】添加する架橋剤及び紫外線吸収剤の最適な組み合わせ及び最適な添加量を見出し、黄変が抑制され接着力が良好である太陽電池用封止膜を提供すること。【解決手段】エチレン−酢酸ビニル共重合体、架橋剤及び紫外線吸収剤を含む太陽電池用封止膜であって、前記架橋剤は２，５−ジメチル−２，５−ジ（ｔ−ブチルパーオキシ）ヘキサンであり、前記エチレン−酢酸ビニル共重合体１００質量部に対して０．１〜１．２質量部含み、前記紫外線吸収剤は２−ヒドロキシ−４−ｎ−オクトキシベンゾフェノンであり、前記エチレン−酢酸ビニル共重合体１００質量部に対して０．０２〜０．２８質量部含むことを特徴とする太陽電池用封止膜。【選択図】図１
2011238862.tif 000002
【特許請求の範囲】
【請求項１】
エチレン−酢酸ビニル共重合体、架橋剤及び紫外線吸収剤を含む太陽電池用封止膜であって、
前記架橋剤は２，５−ジメチル−２，５−ジ（ｔ−ブチルパーオキシ）ヘキサンであり、前記エチレン−酢酸ビニル共重合体１００質量部に対して０．１〜１．２質量部含み、
前記紫外線吸収剤は２−ヒドロキシ−４−ｎ−オクトキシベンゾフェノンであり、前記エチレン−酢酸ビニル共重合体１００質量部に対して０．０２〜０．２８質量部含むことを特徴とする太陽電池用封止膜。
【請求項２】
前記２，５−ジメチル−２，５−ジ（ｔ−ブチルパーオキシ）ヘキサンの含有量が０．３〜０．９質量部である請求項１に記載の太陽電池用封止膜。
【請求項３】
前記２−ヒドロキシ−４−ｎ−オクトキシベンゾフェノンの含有量が０．０２〜０．２質量部である請求項１又は２に記載の太陽電池用封止膜。
【請求項４】
前記エチレン−酢酸ビニル共重合体の酢酸ビニル含有量が、前記エチレン−酢酸ビニル共重合体の質量を基準として、２０〜３５質量％である請求項１〜３の何れか１項に記載の太陽電池用封止膜。
【請求項５】
請求項１〜４の何れか１項に記載の太陽電池用封止膜を用いたことを特徴とする太陽電池。
【発明の詳細な説明】
【技術分野】
【０００１】
本発明は、エチレン−酢酸ビニル共重合体を主成分とする太陽電池用封止膜に関し、特に、黄変が防止され、接着性が良好な太陽電池用封止膜に関する。また、この封止膜を用いた太陽電池に関する。
【背景技術】
【０００２】
近年、資源の有効利用や環境汚染の防止等の面から、太陽光を電気エネルギーに直接、変換する太陽電池が広く使用され、更に生産性や耐久性の点から開発が進められている。
【０００３】
太陽電池は、例えば、図１に示すように、ガラス基板などからなる表面側透明保護部材１１、表面側封止膜１３Ａ、シリコン発電素子などの太陽電池用セル１４、裏面側封止膜１３Ｂ、及び裏面側保護部材１２をこの順で積層し、減圧で脱気した後、加熱加圧して表面側封止膜１３Ａ及び裏面側封止膜１３Ｂを架橋硬化させて接着一体化することにより製造される。従来の太陽電池では、高い電気出力を得るために、複数の太陽電池用セル１４を接続して用いられている。従って、太陽電池用セル１４間の絶縁性を確保するために、絶縁性のある封止膜１３Ａ、１３Ｂを用いて太陽電池用セルを封止している。
【０００４】
封止膜１３Ａ、１３Ｂには、安価であり高い透明性及び接着性を有することからエチレン−酢酸ビニル共重合体（ＥＶＡ）フィルムなどが従来から用いられている（例えば、特許文献１）。封止膜用のＥＶＡフィルムには、太陽電池セルの機械的な耐久性の確保や、湿気又は水の透過による内部の導線や電極の発錆の防止のため、高度な密着性及び接着強度で各部材を接着一体化させる機能が必要である。
【０００５】
ＥＶＡフィルムは、エチレン−酢酸ビニル共重合体および架橋剤などを含む組成物を成膜することで作製される。架橋剤を用いてＥＶＡを架橋させることにより、ＥＶＡフィルムの接着性、耐久性を向上させることができる。
【０００６】
架橋剤としては、例えば特許文献１では、１，１−ビス（ｔ−ブチルパーオキシ）３，３，５−トリメチルシクロヘキサンやｎ−ブチル−４，４−ビス（ｔ−ブチルパーオキシ）パレエートが用いられ、特許文献２では、２，５−ジメチル−２，５−ジ（ｔ−ブチルパーオキシ）ヘキサンが用いられている。
【０００７】
また、太陽電池においては、太陽電池に入射した光をできるだけ効率よく太陽電池用セル内に取り込めるようにすることが発電効率の向上の点から望まれている。従って、太陽電池用封止膜は、できるだけ高い透明性を有し、入射した太陽光を吸収したり、反射したりすることが無く、太陽光のほとんどを透過させるものが望ましい。
【０００８】
しかしながら、太陽電池を長期間使用した場合、太陽光、特に紫外線の影響により、封止膜が黄変して、太陽光の透過率が低下する現象がみられること、及びその黄変による外観不良が問題となっている。この問題のため、従来から封止膜には紫外線吸収剤が添加されている。
【０００９】
紫外線吸収剤としては、例えば特許文献１では、２，２’−ジヒドロキシ−４，４’−ジメトキシベンゾフェノンが用いられ、また特許文献２では、２，４−ジヒドロキシベンゾフェノンが用いられている。
【先行技術文献】
【特許文献】
【００１０】
【特許文献１】特開２００２−１７０９７１
【特許文献２】特開２００８−１５９８５６
【発明の概要】
【発明が解決しようとする課題】
【００１１】
架橋剤は架橋反応した場合、反応残渣と未反応物が残留し、このような残留物は不安定なため、光や熱によりラジカルが発生し、一度ラジカルが発生すると新たなラジカルの生成が連鎖的に生じ、ポリマーの酸化劣化及び共役二重結合の生成による封止膜の黄変を招く場合がある。また、紫外線吸収剤も経時的な劣化により、封止膜に黄変を発生させる場合がある。したがって、架橋剤と紫外線吸収剤を併用すると封止膜が黄変する可能性が高くなるとの問題があった。また、架橋剤及び紫外線吸収剤を適切な量で添加しなければ、封止膜と表面側保護部材及び裏面側保護部材との接着力が低下して、リーク電流が生じ、発電効率が低下する場合がある。
【００１２】
従って、本発明の目的は、添加する架橋剤及び紫外線吸収剤の最適な組み合わせ及び最適な添加量を見出し、黄変が抑制され接着力が良好である太陽電池用封止膜を提供することにある。また、この太陽電池用封止膜を用いた太陽電池を提供することにある。
【課題を解決するための手段】
【００１３】
本発明者は、数多くの架橋剤と紫外線吸収剤の組み合わせ及び添加量を検討し実験を重ねた結果、上記目的は、エチレン−酢酸ビニル共重合体、架橋剤及び紫外線吸収剤を含む太陽電池用封止膜であって、前記架橋剤は２，５−ジメチル−２，５−ジ（ｔ−ブチルパーオキシ）ヘキサン（以下、「架橋剤Ａ」とも称する。）であり、前記エチレン−酢酸ビニル共重合体１００質量部に対して０．１〜１．２質量部含み、前記紫外線吸収剤は２−ヒドロキシ−４−ｎ−オクトキシベンゾフェノン（以下、「紫外線吸収剤Ａとも称する。」）であり、前記エチレン−酢酸ビニル共重合体１００質量部に対して０．０２〜０．２８質量部含むことを特徴とする太陽電池用封止膜により達成されることを見出した。
【００１４】
本発明の好ましい態様は以下の通りである。
（１）前記２，５−ジメチル−２，５−ジ（ｔ−ブチルパーオキシ）ヘキサンの含有量が０．３〜０．９質量部である。
（２）前記２−ヒドロキシ−４−ｎ−オクトキシベンゾフェノンの含有量が０．０２〜０．２質量部である。
（３）前記エチレン−酢酸ビニル共重合体の酢酸ビニル含有量が、前記エチレン−酢酸ビニル共重合体の質量を基準として、２０〜３５質量％である。
【００１５】
また、本目的は、上記太陽電池用封止膜を用いたことを特徴とする太陽電池によって達成される。
【発明の効果】
【００１６】
本発明の太陽電池用封止膜では、２，５−ジメチル−２，５−ジ（ｔ−ブチルパーオキシ）ヘキサンと２−ヒドロキシ−４−ｎ−オクトキシベンゾフェノンを組み合わせて使用し、さらにこれらの添加量を最適化することにより、良好な接着性が得られ、長期間使用した場合であっても黄変を顕著に抑制することができる。従って、本太陽電池用封止膜によれば、設置初期から長期間に亘り高い発電性能を発揮することができる太陽電池を提供することができる。
【図面の簡単な説明】
【００１７】
【図１】一般的な太陽電池の概略断面図である。
【図２】接着力の評価である１８０°ピール試験法を説明するための概略図である。
【発明を実施するための形態】
【００１８】
上述したように、本発明の太陽電池用封止膜は、エチレン−酢酸ビニル共重合体１００質量部に対して、０．１〜１．２質量部の架橋剤Ａ及び０．０２〜０．２８質量部の紫外線吸収剤Ａを含んでいる。この組み合わせと添加量によれば、太陽電池用封止膜の良好な接着性を確保しつつ黄変を抑制することができる。
【００１９】
以下、本発明の太陽電池用封止膜をより詳細に説明する。
【００２０】
［２，５−ジメチル−２，５−ジ（ｔ−ブチルパーオキシ）ヘキサン（架橋剤Ａ）］
本発明に使用する架橋剤Ａは、下記式（Ｉ）
【００２１】
【化１】
2011238862.tif 000003
で表されるパーオキサイド系有機過酸化物である。加熱することによりラジカルを発生し、エチレン−酢酸ビニル共重合体を架橋させる。常温で液体であるためにエチレン−酢酸ビニルとの相溶性が良く、また外観は無色透明であるので、添加することによって封止膜の透明性を低下させることがない。
【００２２】
架橋剤Ａは、エチレン−酢酸ビニル共重合体１００質量部に対して０．１〜１．２質量部、好ましくは０．３〜０．９質量部の範囲で配合する。この範囲より少ないと十分な接着性が得られない場合があり、この量より多いと黄変が生じる場合がある。
【００２３】
［２−ヒドロキシ−４−ｎ−オクトキシベンゾフェノン（紫外線吸収剤Ａ）］
本発明に使用する紫外線吸収剤Ａは、下記式（ＩＩ）
【００２４】
【化２】
2011238862.tif 000004
で表されるベンゾフェノン系紫外線吸収剤である。
【００２５】
紫外線吸収剤Ａは、エチレン−酢酸ビニル共重合体１００質量部に対して０．０２〜０．２８質量部、好ましくは０．０２〜０．２質量部の範囲で配合する。この範囲より少ないと紫外線を吸収する効果が得られない場合があり、この範囲より多いと黄変が生じる場合がある。
【００２６】
［エチレン−酢酸ビニル共重合体］
エチレン−酢酸ビニル共重合体（ＥＶＡとも言う）を主成分とすることで、安価であり、透明性及び柔軟性に優れる太陽電池用封止膜を形成することができる。
【００２７】
エチレン−酢酸ビニル共重合体における酢酸ビニルの含有量は、前記エチレン−酢酸ビニル共重合体に対して２０〜３５質量％、さらに２２〜３０質量％、特に２４〜２８質量％とするのが好ましい。酢酸ビニルの含有量が、２０質量％未満であると、高温で架橋硬化させる場合に得られるフィルムの透明性が充分でない恐れがあり、３５質量％を超えると、カルボン酸、アルコール、アミン等が発生し太陽電池用封止膜と保護部材との界面で発泡が生じ易くなる恐れがある。
【００２８】
本発明の太陽電池用封止膜は、エチレン−酢酸ビニル共重合体に加えて、さらにポリビニルアセタール系樹脂（例えば、ポリビニルホルマール、ポリビニルブチラール（ＰＶＢ樹脂）、変性ＰＶＢ）、塩化ビニル樹脂を副次的に使用しても良い。その場合、特にＰＶＢが好ましい。
【００２９】
［架橋助剤］
さらに、架橋硬化前の太陽電池用封止膜は、架橋助剤を含んでいることが好ましい。前記架橋助剤は、エチレン−酢酸ビニル共重合体の架橋密度を向上させ、封止膜の接着性及び耐久性を向上させることができる。
【００３０】
前記架橋助剤は、エチレン−酢酸ビニル共重合体１００質量部に対して、好ましくは０．１〜３．０質量部、より好ましくは０．１〜２．５質量部で使用される。このような架橋助剤の含有量であれば、架橋助剤の添加によるガスの発生もなく、エチレン−酢酸ビニル共重合体の架橋密度を向上させることができる。
【００３１】
前記架橋助剤（官能基としてラジカル重合性基を有する化合物）としては、トリアリルシアヌレート、トリアリルイソシアヌレート等の３官能の架橋助剤の他、（メタ）アクリルエステル（例、ＮＫエステル等）の単官能又は２官能の架橋助剤等を挙げることができる。なかでも、トリアリルシアヌレート及びトリアリルイソシアヌレートが好ましく、特にトリアリルイソシアヌレートが好ましい。
【００３２】
［接着性向上剤］
本発明の太陽電池用封止膜には、更に接着力を高める目的で、シランカップリング剤を含むことが好ましい。シランカップリング剤としては、γ−メタクリロキシプロピルトリメトキシシラン、γ−クロロプロピルメトキシシラン、ビニルエトキシシラン、ビニルトリス（β−メトキシエトキシ）シラン、ビニルトリアセトキシシラン、γ−グリシドキシプロピルトリメトキシシラン、γ−グリシドキシプロピルトリエトキシシラン、β−（３，４−エポキシシクロヘキシル）エチルトリメトキシシラン、ビニルトリクロロシラン、γ−メルカプトプロピルトリメトキシシラン、γ−アミノプロピルトリエトキシシラン、Ｎ−β−（アミノエチル）−γ−アミノプロピルトリメトキシシラン等を挙げることができる。特に、γ−メタクリロキシプロピルトリメトキシシランが好ましい。これらシランカップリング剤は、単独で使用しても、又は２種以上組み合わせて使用しても良い。また、シランカップリング剤の含有量は、エチレン−酢酸ビニル共重合体１００質量部に対して０．０１〜５質量部であることが好ましく、特に０．１〜２質量部が好ましい。
【００３３】
［その他］
本発明の太陽電池用封止膜は、膜の種々の物性（機械的強度、透明性等の光学的特性、耐熱性、耐光性、架橋速度等）の改良あるいは調整、特に機械的強度の改良のため、必要に応じて、可塑剤、アクリロキシ基含有化合物、メタクリロキシ基含有化合物及び／又はエポキシ基含有化合物などの各種添加剤をさらに含んでいてもよい。
【００３４】
前記可塑剤としては、特に限定されるものではないが、一般に多塩基酸のエステル、多価アルコールのエステルが使用される。その例としては、ジオクチルフタレート、ジヘキシルアジペート、トリエチレングリコール−ジ−２−エチルブチレート、ブチルセバケート、テトラエチレングリコールジプタノエート、トリエチレングリコールジペラルゴネートを挙げることができる。可塑剤は一種用いてもよく、二種以上組み合わせて使用してもよい。可塑剤の含有量はエチレン−酢酸ビニル共重合体１００質量部に対して５質量部以下の範囲が好ましい。
【００３５】
前記アクリロキシ基含有化合物及び前記メタクリロキシ基含有化合物としては、一般にアクリル酸あるいはメタクリル酸誘導体であり、例えばアクリル酸あるいはメタクリル酸のエステルやアミドを挙げることができる。エステル残基の例としては、メチル、エチル、ドデシル、ステアリル、ラウリル等の直鎖状のアルキル基、シクロヘキシル基、テトラヒドロフルフリル基、アミノエチル基、２−ヒドロキシエチル基、３−ヒドロキシプロピル基、３−クロロ−２−ヒドロキシプロピル基を挙げることができる。アミドの例としては、ジアセトンアクリルアミドを挙げることができる。また、エチレングリコール、トリエチレングリコール、ポリプロピレングリコール、ポリエチレングリコール、トリメチロールプロパン、ペンタエリスリトール等の多価アルコールとアクリル酸あるいはメタクリル酸のエステルも挙げることができる。
【００３６】
前記エポキシ含有化合物としては、トリグリシジルトリス（２−ヒドロキシエチル）イソシアヌレート、ネオペンチルグリコールジグリシジルエーテル、１，６−ヘキサンジオールジグリシジルエーテル、アリルグリシジルエーテル、２−エチルヘキシルグリシジルエーテル、フェニルグリシジルエーテル、フェノール（エチレンオキシ）５グリシジルエーテル、ｐ−ｔ−ブチルフェニルグリシジルエーテル、アジピン酸ジグリシジルエステル、フタル酸ジグリシジルエステル、グリシジルメタクリレート、ブチルグリシジルエーテルを挙げることができる。
【００３７】
前記アクリロキシ基含有化合物、前記メタクリロキシ基含有化合物、または前記エポキシ基含有化合物は、それぞれエチレン−酢酸ビニル共重合体１００質量部に対してそれぞれ一般に０．５〜５．０質量部、特に１．０〜４．０質量部含まれていることが好ましい。
【００３８】
更に、本発明の太陽電池用封止膜は、老化防止剤を含んでいてもよい。老化防止剤としては、例えばＮ，Ｎ’−ヘキサン−１，６−ジイルビス〔３−（３，５−ジ−ｔｅｒｔ−ブチル−４−ヒドロキシフェニル）プロピオナミド〕等のヒンダードフェノール系酸化防止剤、リン系熱安定剤、ラクトン系熱安定剤、ビタミンＥ系熱安定剤、イオウ系熱安定剤等が挙げられる。
【００３９】
上述した本発明の太陽電池用封止膜を形成するには、公知の方法に準じて行えばよい。例えば、上述した各成分を含む組成物を、通常の押出成形、又はカレンダ成形（カレンダリング）等により成形してシート状物を得る方法により製造することができる。また、前記組成物を溶剤に溶解させ、この溶液を適当な塗布機（コーター）で適当な支持体上に塗布、乾燥して塗膜を形成することによりシート状物を得ることもできる。尚、製膜時の加熱温度は、架橋剤が反応しない或いはほとんど反応しない温度とすることが好ましい。例えば、５０〜９０℃、特に４０〜８０℃とするのが好ましい。本発明の太陽電池用封止膜の厚さは特に制限されないが、０．０５〜２ｍｍである。
【００４０】
本発明の太陽電池の構造は、本発明の太陽電池用封止膜を用いていれば、特に制限されない。例えば、表面側透明保護部材と裏面側保護部材との間に、本発明の太陽電池用封止膜を介在させて架橋一体化させることにより太陽電池用セルを封止させた構造などが挙げられる。なお、本発明において、太陽電池セルの光が照射される側（受光面側）を「表面側」と称し、太陽電池セルの受光面とは反対面側を「裏面側」と称する。
【００４１】
前記太陽電池において、太陽電池用セルを十分に封止するには、例えば、図１に示すように表面側透明保護部材１１、表面側封止膜１３Ａ、太陽電池用セル１４、裏面側封止膜１３Ｂ及び裏面側保護部材１２を積層し、加熱加圧など常法に従って、封止膜を架橋硬化させればよい。
【００４２】
前記加熱加圧するには、例えば、前記積層体を、真空ラミネータで温度１３５〜１８０℃、さらに１４０〜１８０℃、特に１５５〜１８０℃、脱気時間０．１〜５分、プレス圧力０．１〜１．５ｋｇ／ｃｍ2、プレス時間５〜１５分で加熱圧着すればよい。この加熱加圧時に、表面側封止膜１３Ａおよび裏面側封止膜１３Ｂに含まれるエチレン−酢酸ビニル共重合体を架橋させることにより、表面側封止膜１３Ａおよび裏面側封止膜１３Ｂを介して、表面側透明保護部材１１、裏面側透明部材１２、および太陽電池用セル１４を一体化させて、太陽電池用セル１４を封止することができる。
【００４３】
なお、本発明の太陽電池用封止膜は、図１に示したような単結晶又は多結晶のシリコン結晶系の太陽電池セルを用いた太陽電池だけでなく、薄膜シリコン系、薄膜アモルファスシリコン系太陽電池、セレン化銅インジウム（ＣＩＳ）系太陽電池等の薄膜太陽電池の封止膜にも使用することもできる。この場合は、例えば、ガラス基板、ポリイミド基板、フッ素樹脂系透明基板等の表面側透明保護部材の表面上に化学気相蒸着法等により形成された薄膜太陽電池素子層上に、本発明の太陽電池用封止膜、裏面側保護部材を積層し、接着一体化させた構造、裏面側保護部材の表面上に形成された太陽電池素子上に、本発明の太陽電池用封止膜、表面側透明保護部材を積層し、接着一体化させた構造、又は表面側透明保護部材、表面側封止膜、薄膜太陽電池素子、裏面側封止膜、及び裏面側保護部材をこの順で積層し、接着一体化させた構造等が挙げられる。
【００４４】
本発明の太陽電池に使用される表面側透明保護部材１１は、通常珪酸塩ガラスなどのガラス基板であるのがよい。ガラス基板の厚さは、０．１〜１０ｍｍが一般的であり、０．３〜５ｍｍが好ましい。ガラス基板は、一般に、化学的に、或いは熱的に強化させたものであってもよい。
【００４５】
本発明で使用される裏面側保護部材１２は、ポリエチレンテレフタレート（ＰＥＴ）などのプラスチックフィルムが好ましく用いられる。また、耐熱性、耐湿熱性を考慮してフッ化ポリエチレンフィルム、特にフッ化ポリエチレンフィルム／Ａｌ／フッ化ポリエチレンフィルムをこの順で積層させたフィルムでも良い。
【００４６】
なお、本発明の太陽電池（薄膜太陽電池を含む）は、上述した通り、表面側及び／又は裏面側に用いられる封止膜に特徴を有する。したがって、表面側透明保護部材、裏面側保護部材、および太陽電池用セルなどの前記封止膜以外の部材については、従来公知の太陽電池と同様の構成を有していればよく、特に制限されない。
【実施例】
【００４７】
以下、本発明を実施例により説明する。
【００４８】
（実施例１〜１０、比較例１〜７）
表１及び２に示す配合で各材料をロールミルに供給し、７０℃において混練して太陽電池用封止膜組成物を調製した。前記太陽電池用封止膜組成物を、７０℃においてカレンダ成形し、放冷後、太陽電池用封止膜（厚さ０．６ｍｍ）を作製した。
【００４９】
（評価方法）
（１）黄色度
白色ガラス（厚さ３ｍｍ）／上記太陽電池用封止膜（厚さ０．６ｍｍ）／白色ガラス（厚さ３ｍｍ）の順で積層し、得られた積層体を真空ラミネーターにて、１００℃の温度で１０分間仮圧着した後、オーブンに入れ、温度１５５℃の条件で４５分架橋させた。この積層体について、紫外線照射２００時間後の黄色度（ＹＩ）を、カラーメーター（ＨＺ−２、スガ試験機株式会社製）を用いて、ＪＩＳ−Ｋ−７１０５（１９８１）に準拠して測定した。
【００５０】
（２）ガラス接着力
接着力は１８０°ピール試験（ＪＩＳ  Ｋ  ６８５４、１９９４年）により評価した。フロートガラス（３ｍｍ厚）／上記太陽電池用封止膜（０．６ｍｍ厚）／離形ＰＥＴフィルム（７５μｍ厚）の順で積層し、得られた積層体を真空ラミネーターにて、１００℃の温度で１０分間仮圧着した後、オーブンに入れ、温度１５５℃の条件で４５分架橋させた。これを、図２に示すように、ガラス板２１と太陽電池用封止膜２３との間の一部を剥離して、太陽電池用封止膜２３を１８０°折り返して引張試験機（島津製作所社製、オートグラフ）を用いて引張速度１００ｍｍ／分時の引き剥がし力をガラス接着力（Ｎ／ｃｍ）として測定した。
【００５１】
【表１】
2011238862.tif 000005
【００５２】
【表２】
2011238862.tif 000006
【００５３】
（評価結果）
実施例１〜１０において架橋剤Ａと紫外線吸収剤Ａを表１に示すように、種々の添加量で配合した太陽電池用封止膜は、黄色度、ガラス接着力共に良好であった。特に、架橋剤Ａを０．３〜０．９質量部、紫外線吸収剤Ａを０．０２〜０．２質量部配合した実施例３〜５及び７，８は黄色度が低く且つ接着性も良好であることが認められた。
【００５４】
比較例１〜４において、各種架橋剤及び紫外線吸収剤を組み合わせて作製した封止膜を評価したところ、黄色度が高いことが認められた。比較例５〜７において、架橋剤Ａ及び紫外線吸収剤Ａの配合量を変更して作製した封止膜は、黄色度が高いか又はガラス接着力が低下していた。
【００５５】
以上により、架橋剤Ａを０．１〜１．２質量部含み、紫外線吸収剤Ａを０．０２〜０．２８質量部含む太陽電池用封止膜は、黄色度が低く、接着性が良好であることが示された。
【産業上の利用可能性】
【００５６】
黄変が防止され、良好な接着力を有する太陽電池用封止膜を太陽電池に用いることで、設置初期から長期間に亘り、発電効率の高い太陽電池を提供することができる。
【符号の説明】
【００５７】
１１      表面側透明保護部材
１２      裏面側保護部材
１３Ａ    表面側封止膜
１３Ｂ    裏面側封止膜
１４      太陽電池用セル
２１      ガラス板
２３      太陽電池用封止膜
【図１】
2011238862.tif 000007
【図２】
2011238862.tif 000008